(57)【要約】【課題】加工に際して水溶性切削油が用いられる工具ホルダーの保持具として適度な柔軟性を有しながらも、機械的強度に優れ、かつ、耐吸湿性があって、寸法安定性に優れた工具ホルダー保持具を提供することである。【解決手段】水溶性切削油が使用される加工に際して用いられる工具ホルダーの保持具を構成する材料であって、熱硬化性樹脂と、天然繊維と、ガラス繊維および／または炭素繊維とを含む。【特許請求の範囲】
【請求項１】
水溶性切削油が使用される加工に際して用いられる工具ホルダーの保持具を構成する材料であって、
熱硬化性樹脂と、
天然繊維と、
ガラス繊維および／または炭素繊維
とを含むことを特徴とする工具ホルダー保持具構成材料。
【請求項２】
天然繊維として布状物および／または糸状物が含まれてなることを特徴とする請求項１の工具ホルダー保持具構成材料。
【請求項３】
熱硬化性樹脂１００重量部に対して、天然繊維は１９〜２００重量部、ガラス繊維および／または炭素繊維は６〜２００重量部、前記天然繊維とガラス繊維および／または炭素繊維との総量が２５〜２４０重量部であることを特徴とする請求項１又は請求項２の工具ホルダー保持具構成材料。
【請求項４】
水溶性切削油が使用される加工に際して用いられる工具ホルダーの保持具であって、
請求項１〜請求項３いずれかの工具ホルダー保持具構成材料を用いて構成されてなる
ことを特徴とする工具ホルダー保持具。
【発明の詳細な説明】
【０００１】
【発明の属する技術分野】
本発明は、工具ホルダー保持具（例えば、収納具や把持具）に関する。特に、マシニングセンタ等の工具マガジン装置において、工具交換アーム装置が介在する工具マガジン装置に装備された工具ホルダーを収納する収納具や、工具交換アーム装置が介在しない工具マガジン装置に装備された工具ホルダーのフランジ部を把持するグリップ等の把持具に関する。
【０００２】
【発明が解決しようとする課題】
図１に示す如く、工具交換アーム装置が介在する工具マガジン装置に装備された工具ホルダー３を収納するツールポット（フドー株式会社の登録商標）等の工具ホルダー３の収納具１とか、図２及び図３に示す如く、工具交換アーム装置が介在しない工具マガジン装置に装備された工具ホルダー３のフランジ部４を把持するグリップ等の工具ホルダー３の把持具２は、従来、フェノール樹脂などで成形されていた。
【０００３】
一般的に、フェノール樹脂は、自己潤滑性があり、摺動性、耐水性、耐久性、耐油性に優れている。
【０００４】
しかし、フェノール樹脂のみで、収納具や把持具（以下、工具ホルダー保持具と言う場合もある）を構成した場合、柔軟性に欠けることから、本願出願人によって綿布などの天然繊維を用いることが提案されるに至った。
【０００５】
すなわち、フェノール樹脂に綿布を含有させた綿布強化フェノール樹脂成形材料で成形された工具ホルダー保持具は、工具ホルダーの損傷を防止する適度の柔軟性と機械的強度を有していた。
【０００６】
尚、上記綿布強化フェノール樹脂成形材料は、フェノール樹脂に綿布と所定の添加剤とメタノール等の溶剤とを加えて混合し、この混合物を所定の温度で乾燥することにより得ていたものである。
【０００７】
ところで、このような綿布強化フェノール樹脂成形材料で構成された工具ホルダー保持具は、時間の経過に伴って寸法精度に狂いの生じて来ることが見出されるに至った。
【０００８】
すなわち、マシニングセンター等の工作機械において、切削加工を行う場合、切削油として、従来では、油性のものが使用されていたが、近年では、水溶性切削油剤を水で希釈した水溶性切削油が使用され出した。従って、水溶性切削油中の水分が工具ホルダーを通じて工具ホルダー保持具に付着するようになる。ところで、工具ホルダー保持具における綿布の表面は、本来、フェノール樹脂で覆われており、水分の浸透（吸湿）が妨げられているものの、従来の綿布強化フェノール樹脂成形材料で成形された工具ホルダー保持具の内部構造は、綿布が配向性を持ち、互いに重なり合って積層構造をしており、この積層状に重なり合った断層から付着した水分が浸透し易く、この浸透により寸法変化が生じることが判って来た。
【０００９】
従って、本発明が解決しようとする課題は、加工に際して水溶性切削油が用いられる工具ホルダーの保持具（収納具や把持具）として適度な柔軟性を有しながらも、機械的強度に優れ、かつ、耐吸湿性があって、寸法安定性に優れた工具ホルダー保持具を提供することである。
【００１０】
【課題を解決するための手段】
上記の問題点、即ち、寸法変化の問題を解決するだけであれば、一つには、綿布を含有させないことが考えられる。しかし、これでは、柔軟性がなくなることから、採用できない。
【００１１】
尚、本願出願人は、先に、工具ホルダー把持具を帆布、綿布、炭素繊維で強化された熱硬化性樹脂、特に炭素繊維強化フェノール系樹脂で構成することを提案（特願平２−３８５８４）していた。
【００１２】
但し、この提案では、綿布と炭素繊維とを併用することは示されていない。又、併用することが好ましいことを示唆する記載もない。すなわち、この提案の技術では、加工に際して水溶性切削油が用いられる工具ホルダーの保持具を対象としていなかった為、吸湿による寸法変化の問題が考えられもしていなかったからである。つまり、水溶性切削油が用いられた場合において、かつ、綿布などの天然繊維を含む素材で工具ホルダー把持具が構成されている場合に、始めて、寸法変化の問題が認識されるようになったからである。逆に、言うと、綿布などの天然繊維を含む素材で工具ホルダー把持具が構成されていても、加工に際して水溶性切削油が用いられない場合には、寸法変化の問題は起きない。又、加工に際して水溶性切削油が用いられる場合でも、炭素繊維を含むものの、綿布などの天然繊維を含まないフェノール系樹脂で構成したに過ぎない場合には、これ、また、寸法変化の問題は起きない。
【００１３】
そして、本願発明者による試行錯誤しながらの検討が進められて行った結果、天然繊維と炭素繊維および／またはガラス繊維とを組み合わせた場合、前記水溶性切削油が用いられ、かつ、綿布などの天然繊維を含む場合において起きた寸法変化を大幅に改善できることに気付いたのである。
【００１４】
上記知見を基にして本願発明が達成されたものであり、前記の課題は、
水溶性切削油が使用される加工に際して用いられる工具ホルダーの保持具を構成する材料であって、
熱硬化性樹脂と、
天然繊維と、
ガラス繊維および／または炭素繊維
とを含むことを特徴とする工具ホルダー保持具構成材料によって解決される。
【００１５】
又、水溶性切削油が使用される加工に際して用いられる工具ホルダーの保持具であって、
上記の工具ホルダー保持具構成材料を用いて構成されてなる
ことを特徴とする工具ホルダー保持具によって解決される。
【００１６】
本発明において、天然繊維は、モノフィラメントのような線状のものではなく、モノフィラメントの集合体である布状物や糸状物の形態を有するものであることが好ましい。特に、布状物は好ましいものである。このような形態のものにあっては、単なるモノフィラメントを含有する場合よりも、吸水性が高く、寸法変化の度合いが高い。しかしながら、天然繊維を含有させる大きな目的、即ち、柔軟性および損傷時に破片が周囲に飛び散り難い特性を考慮すると、布状物や糸状物、特に、布状物が好ましい。
【００１７】
天然繊維は、天然繊維のみであっても良い。但し、化学繊維と天然繊維とが共に用いられたものを排除するものではない。例えば、合成繊維、人造繊維、再生繊維の布状物や糸状物、更には繊維（モノフィラメント）そのものが天然繊維と共に用いられても差し支えない。但し、化学繊維は、天然繊維に比べて、耐吸湿性は優るものの、柔軟性や熱硬化性樹脂の浸透性が劣る為、化学繊維を用いる場合でも、天然繊維に対して１０重量％以下の割合であるのが好ましい。
【００１８】
本発明で用いられる天然繊維としては種々のものを使用できる。例えば、綿等の種子毛繊維、麻等の葉繊維、三椏、楮等の植物繊維や、羊毛等の動物繊維が挙げられる。その形態として、上述した通り、上記繊維を原料とする織布や不織布（この種の布の裁断布）、上記繊維を撚った糸（この糸を裁断した裁断糸）を用いることが出来る。
【００１９】
天然繊維の大きさは、本発明の目的からすると、繊維が布状物である場合には１×１〜３０×３０ｍｍ程度、繊維が糸状物である場合には１〜２０ｍｍ程度である。このような大きさのものとしておくことによって、ガラス繊維や炭素繊維の付着性、及び熱硬化性樹脂の浸透性に適していて、耐吸湿性、寸法安定性、機械的強度、柔軟性の特長が最大限に発揮される。
【００２０】
本発明では、熱硬化性樹脂および天然繊維だけでなく、更に、ガラス繊維および／または炭素繊維が用いられる。尚、単なる強化用の繊維と言うのみであれば、金属繊維、或いはアラミド繊維なども知られているが、本願発明が対象とする水溶性切削油が使用される加工に際して用いられる工具ホルダー保持具にあっては、天然繊維との相性上から、ガラス繊維および／または炭素繊維を用いる必要が有る。
【００２１】
ガラス繊維および／または炭素繊維は、その長さが１〜２０ｍｍ程度のものが好ましい。繊維のフィラメント径は、例えば５〜２０μｍである。このような長さのものは、熱硬化性樹脂の浸透性が向上し、又、ガラス繊維および／または炭素繊維が天然繊維の裁断布に均一に付着した様態で絡み合うものとなり、天然繊維の柔軟性を損なわず、耐吸湿性、寸法安定性、機械的強度、柔軟性の特長が最大限に発揮される。
【００２２】
熱硬化性樹脂と天然繊維とガラス繊維および／または炭素繊維との配合割合は、熱硬化性樹脂１００重量部に対して、天然繊維が１９〜２００重量部（特に、２０重量部以上。１５０重量部以下。）、ガラス繊維および／または炭素繊維は６〜２００重量部（特に、６重量部以上。１００重量部以下。）、前記天然繊維とガラス繊維および／または炭素繊維との総量が２５〜２４０重量部であるのが好ましい。更には、熱硬化性樹脂１００重量部の割合において、５０重量部＞（天然繊維の総量）−（ガラス繊維及び炭素繊維の総量）＞１０重量部であるのが好ましい。このような配合割合のものとすることによって、ガラス繊維・炭素繊維を天然繊維に均一に拡散・付着させるのに適しており、又、天然繊維の柔軟性が十分に確保され、更には繊維全体に熱硬化性樹脂が浸透し、水溶性切削油は浸透し難く、耐吸湿性に優れ、かつ、寸法安定性、機械的強度に優れ、しかも適度の柔軟性が確保されるものとなる。
【００２３】
【発明の実施の形態】
本発明になる工具ホルダー保持具構成材料は、水溶性切削油が使用される加工に際して用いられる工具ホルダーの保持具を構成する材料であって、熱硬化性樹脂と、天然繊維と、ガラス繊維および／または炭素繊維とを含む。特に、水溶性切削油が使用される加工に際して用いられる工具ホルダーの保持具を構成する材料であって、熱硬化性樹脂と、天然繊維と、ガラス繊維および／または炭素繊維とを含み、熱硬化性樹脂１００重量部に対して、天然繊維が１９〜２００重量部（特に、２０重量部以上。１５０重量部以下。）、ガラス繊維および／または炭素繊維は６〜２００重量部（特に、６重量部以上。１００重量部以下。）、前記天然繊維とガラス繊維および／または炭素繊維との総量が２５〜２４０重量部である。又、熱硬化性樹脂１００重量部の割合において、５０重量部＞（天然繊維の総量）−（ガラス繊維及び炭素繊維の総量）＞１０重量部である。
【００２４】
天然繊維は、布状物および／または糸状物の形態のものである。中でも、布状物である。天然繊維は、天然繊維のみの場合、又、化学繊維を含む場合もある。例えば、合成繊維、人造繊維、再生繊維の布状物や糸状物、更には繊維（モノフィラメント）そのものが天然繊維と共に用いられても差し支えない。但し、化学繊維は、耐吸湿性、柔軟性、機械的強度のバランスから鑑みて、天然繊維に対して１０重量％以下の割合である。天然繊維としては種々のものがある。例えば、綿等の種子毛繊維、麻等の葉繊維、三椏、楮等の植物繊維や、羊毛等の動物繊維が挙げられる。その形態としては、上述した通り、上記繊維を原料とする織布や不織布（この種の布の裁断布）、上記繊維を撚った糸（この糸を裁断した裁断糸）である。
【００２５】
天然繊維の大きさは、布状物のものである場合には１×１〜３０×３０ｍｍ程度、糸状物である場合には１〜２０ｍｍ程度である。
【００２６】
ガラス繊維や炭素繊維は、その長さが、特に、０．５〜２０ｍｍ、更には１〜１０ｍｍ程度のものである。炭素繊維としては、ピッチ系あるいはＰＡＮ系いずれのものであっても良い。但し、ＰＡＮ系炭素繊維を用いた場合には、耐吸湿性や機械的強度がより優れており、ピッチ系炭素繊維を用いた場合には、耐吸湿性や摺動性がより優れている。
【００２７】
本発明で用いられる熱硬化性樹脂としては、フェノール系樹脂、メラミン系樹脂、エポキシ系樹脂、ポリエステル系樹脂、ジアリルフタレート系樹脂等の熱硬化性樹脂を単独または二種以上を併用して使用できる。これら熱硬化性樹脂は、前述の繊維に対して浸透性が優れ、天然繊維の柔軟性を損なわない。中でも、フェノール系樹脂は、耐水性と前述の繊維に対して浸透性が最も優れており、工具ホルダーの収納具や把持具を構成する熱硬化性樹脂として好ましい。
【００２８】
上記成分の他に、例えばアラミド繊維、シリカ繊維などの繊維状物質、炭酸カルシュウム、タルク、クレー、シリカ、グラファイトなどの無機系充填材を用いる場合もある。
【００２９】
上記特徴の組成物を用いて本発明になる工具ホルダー保持具構成材料が得られる。すなわち、所定の熱硬化性樹脂に、大きさが１×１〜３０×３０ｍｍに裁断された天然繊維の織布・不織布の裁断布と、長さ０．５〜２０ｍｍに裁断されたガラス繊維・炭素繊維と、所定の添加剤と、メタノール等の溶剤を加えて混合し、熱硬化性樹脂に天然繊維、ガラス繊維・炭素繊維が主成分として含有された混合物を得る。この混合物を所定の温度で乾燥することにより、本発明になる工具ホルダー保持具構成材料が得られる。この混合物を混合する過程において、ガラス繊維・炭素繊維の裁断繊維と天然繊維の裁断布とは均一に分散させられる。
【００３０】
本発明になる工具ホルダー保持具（収納具や把持具）は、上記の工具ホルダー保持具構成材料を用いて構成されてなる。すなわち、上記材料を用いて、工具ホルダーの収納具や把持具に圧縮成形または射出成形もしくはトランスファー成形で成形する。尚、この場合、補強材として金属性の部材がインサート成形によって一体形成しても良い。
【００３１】
以下、具体的実施例を挙げて説明する。
【００３２】
【実施例１】
約１重量％の化学繊維を含んだ３×３ｍｍの大きさの綿布（裁断布）１９重量部と、長さが３ｍｍで径が１０μｍのガラス繊維６重量部と、フェノール系樹脂１００重量部と、メタノール２０重量部とを混合し、天然繊維およびガラス繊維含有フェノール系樹脂材料を作成し、これを用いて工具ホルダー収納具および工具ホルダー把持具を作製した。
【００３３】
【実施例２】
実施例１において、綿布を２９重量部、ガラス繊維を１４重量部とした以外は同様に行った。
【００３４】
【実施例３】
実施例１において、綿布を５０重量部、ガラス繊維を１７重量部とした以外は同様に行った。
【００３５】
【実施例４】
実施例１において、綿布を６０重量部、ガラス繊維を４０重量部とした以外は同様に行った。
【００３６】
【実施例５】
実施例１において、綿布を１００重量部、ガラス繊維を５０重量部とした以外は同様に行った。
【００３７】
【実施例６】
実施例１において、綿布を１３３重量部、ガラス繊維を１００重量部とした以外は同様に行った。
【００３８】
【実施例７】
実施例１において、綿布を１１１重量部、ガラス繊維を１１重量部とした以外は同様に行った。
【００３９】
【実施例８】
実施例１において、綿布を２５重量部、ガラス繊維を１２５重量部とした以外は同様に行った。
【００４０】
【実施例９】
約１重量％の化学繊維を含んだ３×３ｍｍの大きさの綿布（裁断布）１９重量部と、長さが３ｍｍで径が１０μｍのＰＡＮ系炭素繊維６重量部と、フェノール系樹脂１００重量部と、メタノール２０重量部とを混合し、天然繊維および炭素繊維含有フェノール系樹脂材を作成し、これを用いて工具ホルダー収納具および工具ホルダー把持具を作製した。
【００４１】
【実施例１０】
実施例９において、綿布を２９重量部、炭素繊維を１４重量部とした以外は同様に行った。
【００４２】
【実施例１１】
実施例９において、綿布を５０重量部、炭素繊維を１７重量部とした以外は同様に行った。
【００４３】
【実施例１２】
実施例９において、綿布を６０重量部、炭素繊維を４０重量部とした以外は同様に行った。
【００４４】
【実施例１３】
実施例９において、綿布を１００重量部、炭素繊維を５０重量部とした以外は同様に行った。
【００４５】
【実施例１４】
実施例９において、綿布を１３３重量部、炭素繊維を１００重量部とした以外は同様に行った。
【００４６】
【実施例１５】
約１重量％の化学繊維を含んだ３×３ｍｍの大きさの綿布（裁断布）１９重量部と、長さが３ｍｍで径が１０μｍのガラス繊維４重量部と、長さが３ｍｍで径が１０μｍのＰＡＮ系炭素繊維３重量部と、フェノール系樹脂１００重量部と、メタノール２０重量部とを混合し、天然繊維およびガラス繊維ならびに炭素繊維含有フェノール系樹脂材を作成し、これを用いて工具ホルダー収納具および工具ホルダー把持具を作製した。
【００４７】
【実施例１６】
実施例１５において、綿布を２９重量部、ガラス繊維を７重量部、炭素繊維を７重量部とした以外は同様に行った。
【００４８】
【実施例１７】
実施例１５において、綿布を５０重量部、ガラス繊維を８重量部、炭素繊維を８重量部とした以外は同様に行った。
【００４９】
【実施例１８】
実施例１５において、綿布を６０重量部、ガラス繊維を２０重量部、炭素繊維を２０重量部とした以外は同様に行った。
【００５０】
【実施例１９】
実施例１５において、綿布を１００重量部、ガラス繊維を２５重量部、炭素繊維を２５重量部とした以外は同様に行った。
【００５１】
【実施例２０】
実施例１５において、綿布を１３３重量部、ガラス繊維を５０重量部、炭素繊維を５０重量部とした以外は同様に行った。
【００５２】
【比較例１】
約１重量％の化学繊維を含んだ３×３ｍｍの大きさの綿布（裁断布）１８重量部と、フェノール系樹脂１００重量部と、メタノール２０重量部とを混合し、ガラス繊維を含有しない天然繊維含有フェノール系樹脂材を作成し、これを用いて工具ホルダー収納具および工具ホルダー把持具を作製した。
【００５３】
【比較例２】
比較例１において、綿布を６７重量部とした以外は同様に行った。
【００５４】
【比較例３】
長さが３ｍｍで径が１０μｍのガラス繊維５重量部と、フェノール系樹脂１００重量部と、メタノール２０重量部とを混合し、天然繊維を含まないガラス繊維含有フェノール系樹脂材を作成し、これを用いて工具ホルダー収納具および工具ホルダー把持具を作製した。
【００５５】
【比較例４】
比較例３において、ガラス繊維を４３重量部とした以外は同様に行った。
【００５６】
【比較例５】
長さが３ｍｍで径が１０μｍのＰＡＮ系炭素繊維５重量部と、フェノール系樹脂１００重量部と、メタノール２０重量部とを混合し、天然繊維を含まない炭素繊維含有フェノール系樹脂材を作成し、これを用いて工具ホルダー収納具および工具ホルダー把持具を作製した。
【００５７】
【比較例６】
比較例５において、炭素繊維を４３重量部とした以外は同様に行った。
【００５８】
【比較例７】
長さが３ｍｍで径が１０μｍのガラス繊維３重量部と、長さが３ｍｍで径が１０μｍのＰＡＮ系炭素繊維２重量部と、フェノール系樹脂１００重量部と、メタノール２０重量部とを混合し、天然繊維を含まないガラス繊維および炭素繊維含有フェノール系樹脂材を作成し、これを用いて工具ホルダー収納具および工具ホルダー把持具を作製した。
【００５９】
【比較例８】
比較例７において、ガラス繊維を２１重量部、炭素繊維を２１重量部とした以外は同様に行った。
【００６０】
【比較例９】
約１重量％の化学繊維を含んだ３×３ｍｍの大きさの綿布（裁断布）１９重量部と、長さが３ｍｍで径が１０μｍの金属繊維６重量部と、フェノール系樹脂１００重量部と、メタノール２０重量部とを混合し、天然繊維および金属繊維含有フェノール系樹脂材を作成し、これを用いて工具ホルダー収納具および工具ホルダー把持具を作製した。
【００６１】
【比較例１０】
比較例９において、綿布を１３３重量部、金属繊維を１００重量部とした以外は同様に行った。
【００６２】
【特性】
上記各例で得られた工具ホルダー保持具を構成する材料についての特性を調べたので、その結果を下記の表−１に示す。
【００６３】
尚、寸法変化率は、試験片を、水溶性切削油剤原液［松村石油（株）製・Ｓ−３０］を水で２０倍に希釈した水溶性切削油の溶液槽［３５℃恒温槽］に５００日間浸漬した前後における変化の割合を測定したものである。又、曲げ強さ及び曲げ弾性率はＪＩＳ　Ｋ６９１１に準じて測定した。
【００６４】
表−１
寸法変化率（％）　曲げ強さ（ＭＰａ）　曲げ弾性率（ＭＰａ）
実施例１　　　０．０９　　　　　　９５　　　　　　１０８００
実施例２　　　０．０９　　　　　１００　　　　　　１１１００
実施例３　　　０．０８　　　　　１０５　　　　　　１１４００
実施例４　　　０．０７　　　　　１２０　　　　　　１１７００
実施例５　　　０．０６５　　　　１３０　　　　　　１２１００
実施例６　　　０．０６　　　　　１２５　　　　　　１１９００
実施例７　　　０．２　　　　　　　９８　　　　　　　８４００
実施例８　　　０．０５　　　　　１５０　　　　　　１３０００
実施例９　　　０．０８　　　　　１０５　　　　　　１１５００
実施例１０　　０．０７　　　　　１１３　　　　　　１２５００
実施例１１　　０．０８　　　　　１１８　　　　　　１２８００
実施例１２　　０．０６　　　　　１３５　　　　　　１３２００
実施例１３　　０．０７　　　　　１２５　　　　　　１２５００
実施例１４　　０．０６　　　　　１３０　　　　　　１３０００
実施例１５　　０．０８　　　　　１１０　　　　　　１１１００
実施例１６　　０．０７　　　　　１１５　　　　　　１１４００
実施例１７　　０．０８　　　　　１０８　　　　　　１１４００
実施例１８　　０．０５５　　　　１３５　　　　　　１２０００
実施例１９　　０．０６　　　　　１３０　　　　　　１２２００
実施例２０　　０．０５　　　　　１４０　　　　　　１２１００
比較例１　　　０．３　　　　　　　５５　　　　　　　７０００
比較例２　　　０．３　　　　　　　７５　　　　　　　８６００
比較例３　　　０．２５　　　　　　８５　　　　　　１５０００
比較例４　　　０．０５　　　　　１６０　　　　　　２２０００
比較例５　　　０．１５　　　　　１５０　　　　　　２５０００
比較例６　　　０．０４　　　　　２５０　　　　　　３５０００
比較例７　　　０．２　　　　　　１２０　　　　　　２００００
比較例８　　　０．０４５　　　　２００　　　　　　２８０００
比較例９　　　０．１　　　　　　１００　　　　　　２２０００
比較例１０　　０．０６　　　　　１３０　　　　　　２５０００
この表−１から判る通り、本発明になるものは、天然繊維とガラス繊維および／または炭素繊維とを含むものであるから、寸法変化が少なく、かつ、強度が大きい。
【００６５】
すなわち、天然繊維を含む比較例１，２のものに比べて、本発明になるものは、寸法変化率が１／３〜１／５に低下している。かつ、曲げ強さが１．７〜２倍に増加している。
【００６６】
又、ガラス繊維や炭素繊維を含む場合でも、その量が少なく、天然繊維を含まない場合には、寸法変化の抑制を本願発明のように向上させることが出来ない。そして、ガラス繊維や炭素繊維の含有量を高めれば、寸法変化を抑制できるものの、天然繊維を含んでいないことから、曲げ弾性率が大きすぎるものとなり、柔軟性に欠け、損傷した場合に破片が周囲に飛び散るなどの危険性が高い。
【００６７】
又、柔軟性を保持させる為に天然繊維が用いられていても、天然繊維を含ませたことによって持たらされる寸法変化を抑制する為に用いるのが金属繊維である場合、比較例９，１０からも判る通り、曲げ弾性率が大きすぎ、柔軟性に欠け、損傷した場合に破片が周囲に飛び散るなどの危険性が極めて高い。又、この場合、水溶性切削油が用いられる為、錆が発生する恐れも有る。又、重くなる欠点が有る。
【００６８】
尚、実施例１〜実施例６と実施例８とを比べると、天然繊維に対してガラス繊維や炭素繊維の割合が増加し、熱硬化性樹脂１００重量部の割合において、（天然繊維の総量）−（ガラス繊維及び炭素繊維の総量）＞１０重量部の条件を満たさなくなると、曲げ弾性率が大きくなり、柔軟性の機能が低下し始めることが判る。又、実施例１〜実施例６と実施例７とを比べると、天然繊維に対してガラス繊維や炭素繊維の割合が減少し、熱硬化性樹脂１００重量部の割合において、５０重量部＞（天然繊維の総量）−（ガラス繊維及び炭素繊維の総量）の条件を満たさなくなると、寸法変化抑制機能が低下し始めることが判る。
【００６９】
【発明の効果】
加工に際して水溶性切削油が用いられる工具ホルダー保持具として、適度な柔軟性を有しながらも、機械的強度に優れ、かつ、耐吸湿性があって、寸法安定性に優れている。
【図面の簡単な説明】
【図１】工具ホルダー収納具の説明図
【図２】工具ホルダー把持具の説明図
【図３】工具ホルダー把持具の説明図
【図１】
2004042146.tif 000002
【図２】
2004042146.tif 000003
【図３】
2004042146.tif 000004